(57)【要約】【課題】遮水性に優れるナトリウムイオン伝導膜、および、電解質に含まれる水の電気分解を抑制しつつ、高い起電力を発現するナトリウムイオン二次電池を提供する。【解決手段】ナトリウムイオン伝導性を有する固体電解質の粒子の連結体と、炭素数２０以上の脂肪族炭化水素化合物と、を含む膜であって、前記連結体の一部が、前記膜の両方の主面に露出しており、前記脂肪族炭化水素化合物が、前記連結体が有する空隙に充填されている、遮水性ナトリウムイオン伝導膜。また、正極と、負極と、ナトリウムイオンを含む水溶液電解質と、前記負極と前記水溶液電解質との間に配置された、上記遮水性ナトリウムイオン伝導膜と、を含む、水溶液電解質ナトリウムイオン二次電池。【選択図】図１
2017124951.tif 000002
【特許請求の範囲】
【請求項１】
ナトリウムイオン伝導性を有する固体電解質の粒子の連結体と、
炭素数２０以上の脂肪族炭化水素化合物と、を含む膜であって、
前記連結体の一部が、前記膜の両方の主面に露出しており、
前記脂肪族炭化水素化合物が、前記連結体が有する空隙に充填されている、遮水性ナトリウムイオン伝導膜。
【請求項２】
前記脂肪族炭化水素化合物が、０℃〜８０℃の範囲で固体である、請求項１に記載の遮水性ナトリウムイオン伝導膜。
【請求項３】
前記固体電解質が、ＮＡＳＩＣＯＮ型結晶構造を有する化合物を含む、請求項１または２に記載の遮水性ナトリウムイオン伝導膜。
【請求項４】
ナトリウムイオン伝導性を有する固体電解質の粒子を連結させるとともに、前記粒子の連結体を含む膜を成型する第１工程と、
前記第１工程の後、前記膜に、炭素数２０以上の脂肪族炭化水素化合物を含浸させる第２工程と、
前記第２工程の後、前記膜の主面に付着した前記脂肪族炭化水素化合物の少なくとも一部を除去する第３工程と、を備える、遮水性ナトリウムイオン伝導膜の製造方法。
【請求項５】
前記第３工程がプラズマ処理により行われる、請求項４に記載の遮水性ナトリウムイオン伝導膜の製造方法。
【請求項６】
正極と、
負極と、
ナトリウムイオンを含む水溶液電解質と、
前記負極と前記水溶液電解質との間に配置された、請求項１に記載の遮水性ナトリウムイオン伝導膜と、を含む、水溶液電解質ナトリウムイオン二次電池。
【発明の詳細な説明】
【技術分野】
【０００１】
本発明は、遮水性に優れるナトリウムイオン伝導膜、および、電解質に含まれる水の電気分解を抑制しつつ、高い起電力を発現する水溶液電解質ナトリウムイオン二次電池に関する。
【背景技術】
【０００２】
水溶液電解質を含む二次電池（水溶液電解質二次電池）としては、鉛蓄電池が広く実用されている。
また、これに代わる水溶液電解質を含む二次電池として、リチウムイオン二次電池や、ナトリウムイオン二次電池が報告されている（特許文献１〜３参照）。なかでも、水溶液電解質ナトリウムイオン二次電池は、原料が安価であるため、鉛蓄電池に代わる水溶液電解質二次電池として有望である。
【先行技術文献】
【特許文献】
【０００３】
【特許文献１】特開２０１１−８６４０２号公報
【特許文献２】特開２０１２−５４２０８号公報
【特許文献３】特開２０１２−３９２８号公報
【発明の概要】
【発明が解決しようとする課題】
【０００４】
水溶液電解質二次電池においては、充電時の水の電気分解反応による水素および酸素ガスの発生が大きな課題である。ｐＨ７のときの酸素発生電位は、標準水素電極に対して約０．８２Ｖであり、水素発生電位は約−０．４１Ｖである。そのため、水溶液電解質を用いたナトリウムイオン二次電池においては、どのような負極活物質を用いても、充電時における水素ガスの発生を抑制することが困難である。さらに、発生した水素ガスが負極上に留まると、分極により電流が流れにくくなる。
【０００５】
水素ガスの発生を抑制するには、理論上、０．８２Ｖ〜−０．４１Ｖに酸化還元電位（標準水素電極基準）を持つ活物質を選択しなければならず、１．２３Ｖ以上、実際には１．５Ｖ以上の起電力を有する水溶液電解質アルカリ金属イオン二次電池を得ることは、困難である。例えば、特許文献２に開示された水溶液電解質ナトリウムイオン二次電池の起電力は、約１．２５Ｖである。なお、鉛蓄電池においては、鉛の酸化還元電位は水素発生電位よりも貴であるため、水素ガスの発生が問題となりにくい。そのため、鉛蓄電池は水溶液電解質を使用しているにもかかわらず、得られる起電力は約２．１Ｖと比較的高い。
【課題を解決するための手段】
【０００６】
本発明の一局面は、ナトリウムイオン伝導性を有する固体電解質の粒子の連結体と、炭素数２０以上の脂肪族炭化水素化合物と、を含む膜であって、前記連結体の一部が、前記膜の両方の主面に露出しており、前記脂肪族炭化水素化合物が、前記連結体が有する空隙に充填されている、遮水性ナトリウムイオン伝導膜に関する。
【０００７】
本発明の他の一局面は、ナトリウムイオン伝導性を有する固体電解質の粒子を連結させるとともに、前記粒子の連結体を含む膜を成型する第１工程と、前記第１工程の後、前記膜に、炭素数２０以上の脂肪族炭化水素化合物を含浸させる第２工程と、前記第２工程の後、前記膜の主面に付着した前記脂肪族炭化水素化合物の少なくとも一部を除去する第３工程と、を備える、遮水性ナトリウムイオン伝導膜の製造方法に関する。
【０００８】
本発明のさらに他の一局面は、正極と、負極と、ナトリウムイオンを含む水溶液電解質と、前記負極と前記水溶液電解質との間に配置された上記遮水性ナトリウムイオン伝導膜と、を含む、水溶液電解質ナトリウムイオン二次電池に関する。
【発明の効果】
【０００９】
本発明によれば、遮水性に優れるナトリウムイオン伝導膜、および、充電時の水の電気分解を抑制しつつ、高い起電力を発現する、水溶液電解質ナトリウムイオン二次電池を提供することができる。
【図面の簡単な説明】
【００１０】
【図１】本発明の実施形態に係る遮水性ナトリウムイオン伝導膜の構成を模式的に示す断面図である。
【図２】本発明の実施形態に係る水溶液電解質ナトリウムイオン二次電池の構成を示す縦断面図である。
【図３】実施例で用いたハーフセルの構成を示す模式図である。
【図４Ａ】実施例１における、炭化水素化合物が含浸した膜の断面を示すＳＥＭ写真である。
【図４Ｂ】実施例１における、炭化水素化合物が含浸した膜の表面を示すＳＥＭ写真である。
【図５Ａ】実施例１における、表面をプラズマ処理した後の膜の断面を示すＳＥＭ写真である。
【図５Ｂ】実施例１における、表面をプラズマ処理した後の膜の表面を示すＳＥＭ写真である。
【図６】実施例１におけるサイクリックボルタンメトリーの測定結果を示すグラフである。
【図７】比較例１におけるサイクリックボルタンメトリーの測定結果を示すグラフである。
【発明を実施するための形態】
【００１１】
［発明の実施形態の説明］
最初に本発明の実施形態の内容を列記して説明する。
（１）本発明の遮水性ナトリウムイオン伝導膜は、ナトリウムイオン伝導性を有する固体電解質の粒子の連結体と、炭素数２０以上の脂肪族炭化水素化合物と、を含む膜であって、前記連結体の一部が、前記膜の両方の主面に露出しており、前記脂肪族炭化水素化合物が、前記連結体が有する空隙に充填されている。
【００１２】
粒子状の固体電解質の連結体で形成された膜の空隙部分が、疎水性の化合物により塞がれているため、水は膜を通過することができない。つまり、上記膜は遮水性を有する。一方、固体電解質の連結体の一部が、膜の両方の主面に露出しているため、ナトリウムイオンは、膜の一方の主面から他方の主面へと通過することができる。なお、遮水とは、水による膜の通過が完全に妨げられることまでは要しない。遮水性ナトリウムイオン伝導膜を水溶液電解質ナトリウムイオン二次電池に使用した場合、水の電気分解により、水素ガスが発生することを抑制することができる程度であればよい。例えば、鉛蓄電池と同程度の水素ガスの発生が認められてもよい。
【００１３】
（２）前記脂肪族炭化水素化合物は、０℃〜８０℃の範囲で固体であることが好ましい。この場合、水溶液電解質ナトリウムイオン二次電池の動作温度において、脂肪族炭化水素化合物は固体であるため、遮水性が向上する。
【００１４】
（３）固体電解質は、ＮＡＳＩＣＯＮ型結晶構造を有する化合物を含むことが好ましい。ナトリウムイオン伝導性が非常に高いためである。
【００１５】
（４）本発明の遮水性ナトリウムイオン伝導膜の製造方法は、ナトリウムイオン伝導性を有する固体電解質の粒子を連結させるとともに、前記粒子の連結体を含む膜を成型する第１工程と、前記第１工程の後、前記膜に、炭素数２０以上の脂肪族炭化水素化合物を含浸させる第２工程と、前記第２工程の後、前記膜の主面に付着した前記脂肪族炭化水素化合物の少なくとも一部を、除去する第３工程と、を備える。これにより、ナトリウムイオン伝導性および遮水性に優れる遮水性ナトリウムイオン伝導膜が得られる。
【００１６】
（５）前記第３工程は、プラズマ処理により行われることが好ましい。膜の主面に付着した脂肪族炭化水素化合物が、選択的に除去されるためである。
【００１７】
（６）本発明の水溶液電解質ナトリウムイオン二次電池は、正極と、負極と、ナトリウムイオンを含む水溶液電解質と、前記負極と前記水溶液電解質との間に配置された上記遮水性ナトリウムイオン伝導膜と、を含む。これにより、水が負極にまで到達することが抑制される。つまり、負極と水との接触が抑制されるため、電解質に含まれる水の電気分解が抑制される。
【００１８】
［発明の実施形態の詳細］
本発明の実施形態を具体的に以下に説明する。なお、本発明は、以下の内容に限定されるものではなく、特許請求の範囲によって示され、特許請求の範囲と均等の意味および範囲内でのすべての変更が含まれることが意図される。
【００１９】
［遮水性ナトリウムイオン伝導膜］
遮水性ナトリウムイオン伝導膜（以下、遮水性Ｎａ伝導膜１０と称す）は、図１に例示されるように、ナトリウムイオン伝導性を有する固体電解質の粒子の連結体１と、炭素数２０以上の脂肪族炭化水素化合物（以下、単に炭化水素化合物２と称す）と、を含む。
【００２０】
連結体１は、固体電解質の複数の粒子同士が、原子の拡散によって接合（拡散接合）されることにより形成されていてもよいし、接触することにより形成されていてもよい。連結体１の一部は、遮水性Ｎａ伝導膜１０の両方の主面に露出している。これにより、ナトリウム（Ｎａ）イオンは、遮水性Ｎａ伝導膜１０の一方の主面から他方の主面へと通過することができる。なお、遮水性Ｎａ伝導膜１０に含まれるすべての固体電解質の粒子が、連結されていなくても良く、単独の粒子が存在していてもよい。
【００２１】
炭化水素化合物２は、連結体１が有する空隙に充填されている。上記空隙とは、連結体１同士の間に形成される隙間である。これにより、水が遮水性Ｎａ伝導膜１０を通過することが抑制される。なお、連結体１と単独の粒子との間、あるいは、単独の粒子同士の間に隙間が形成されている場合には、これらの隙間にも炭化水素化合物２が充填されている。
【００２２】
遮水性Ｎａ伝導膜１０の膜厚は、特に限定されない。なかでも、遮水性を高めながら、Ｎａイオンの伝導性を低下させ難い点で、５０〜８００μｍであることが好ましく、１００〜３００μｍであることがより好ましい。
【００２３】
遮水性Ｎａ伝導膜１０は、後述するバインダーＡを含んでいてもよい。また、遮水性Ｎａ伝導膜１０を水溶液電解質ナトリウムイオン二次電池に用いる場合、遮水性Ｎａ伝導膜１０は、後述する負極活物質を、連結体１と接触する状態で含んでいてもよい。この場合、連結体１同士の間には、負極活物質が介在し得る。
【００２４】
（固体電解質）
固体電解質としては、ＮＡＳＩＣＯＮ（Na super ionic conductor）型結晶構造を有する化合物が挙げられる。ＮＡＳＩＣＯＮ型結晶構造とは、ＭＯ６八面体（Ｍは、遷移金属）とＸＯ４四面体（Ｘは、Ｓ、Ｐ、Ａｓなど）とが頂点を共有して、３次元的に配列した構造である。この結晶構造は、内部に大きな空隙をもつことが多いため、Ｎａイオン伝導性を示す。なお、ＮＡＳＩＣＯＮ型結晶構造を有する固体電解質は、リチウムイオン伝導性も示すが、Ｎａイオン伝導性の方がはるかに大きく、ナトリウムイオン二次電池に使用するのに最も適している。また、ＮＡＳＩＣＯＮ型結晶構造を有する固体電解質は、Ｎａイオンとの相互作用が大きく、プロトン伝導性はほとんど示さない。
【００２５】
ＮＡＳＩＣＯＮ型結晶構造を有する化合物（以下、ＮＡＳＩＣＯＮ型化合物と称す）としては、具体的には、Ｎａ3ＺｒＭｇ（ＰＯ4）3、Ｎａ3Ｚｒ2Ｓｉ2ＰＯ12、Ｎａ2.85Ｚｒ0.15Ｉｎ2.85（ＰＯ4）3などが挙げられる。なかでも、Ｎａ、Ｚｒ、ＳｉおよびＰを含んでいるものが好ましく、例えば、一般式（１）：Ｎａ1+ｘＺｒ2ＳｉｘＰ3-ｘＯ12（１．８＜ｘ＜２．２）で表わされる単斜晶構造を有する化合物であることが、ナトリウムイオン伝導性が高い点で好ましい。なかでも、Ｎａ3Ｚｒ2Ｓｉ2ＰＯ12が好ましい。一般式（１）中、Ｚｒの一部を他元素、例えば、Ｔｉ、Ａｌ、Ｓｎ、Ｚｎ、Ｆｅ、Ｇｅなどで置換してもよく、Ｓｉの一部を他元素、例えば、Ｓ、Ｍｏ、Ｗなどで置換してもよい。
【００２６】
固体電解質の粒子の平均粒径（体積粒度分布の累積体積５０％における粒径Ｄ５０。以下同様。）は、特に限定されない。平均粒径Ｄ５０は、例えば、レーザー回折式の粒度分布測定装置を用いて、レーザー回折散乱法によって測定される。なかでも、上記空隙が小さくなる点で、固体電解質の粒子の平均粒径は、１００ｎｍ以上、２０μｍ以下であることが好ましい。特に、平均粒径の上限値は、８００ｎｍであることが好ましい。
【００２７】
固体電解質の粒子は、互いに連結した状態で遮水性Ｎａ伝導膜１０に含まれる。固体電解質の粒子の連結体１は、例えば、固体電解質の粒子とバインダーＡとを混合し、成膜することにより形成される。この場合、Ｎａイオン伝導性の観点から、バインダーＡの配合量は、固体電解質１００質量部に対して、３０質量部以下であることが好ましい。さらに、固体電解質の粒子とバインダーＡとの混合物を成膜した後、焼成してもよい。この場合、バインダーＡの配合量は特に制限されないが、粒子同士が連結され易い点で、固体電解質１００質量部に対して、１５質量部以下であることが好ましい。
【００２８】
バインダーＡは特に限定されず、例えば、フッ素樹脂、合成ゴムラテックス、ポリアミド、ポリイミド、ポリアミドイミド等を用いることができる。フッ素樹脂としては、ポリフッ化ビニリデン（ＰＶＤＦ）、ポリテトラフルオロエチレン（ＰＴＦＥ）、テトラフルオロエチレン−ヘキサフルオロプロピレン共重合体、フッ化ビニリデン−ヘキサフルオロプロピレン共重合体等を用いることができる。合成ゴムラテックスとしては、スチレンブタジエンラテックス等を用いることができる。
【００２９】
（炭化水素化合物）
炭化水素化合物２は、一般式：ＣｎＨ２ｎ＋２（ｎ≧２０）で表わされる化合物である。炭素数（ｎ）が２０以上である炭化水素化合物２は、疎水性が高い。なかでも、融点が高い点で、ｎ≧５０であることが好ましい。水溶液電解質ナトリウムイオン二次電池の動作温度は、０〜８０℃の範囲であると想定される。炭素数が５０以上であれば、炭化水素化合物２の融点は８０℃よりも高いと考えられる。また、取扱い性の観点から、炭素数は２００以下であることが好ましく、１５０以下であることがより好ましい。
【００３０】
炭化水素化合物２は、０℃〜８０℃の範囲で固体であることが好ましい。換言すれば、炭化水素化合物２の融点は８０℃より高いことが好ましい。この場合、水溶液電解質ナトリウムイオン二次電池の動作温度において、炭化水素化合物２は固体である。そのため、遮水性Ｎａ伝導膜１０を水溶液電解質ナトリウムイオン二次電池に使用する場合、その遮水性が低下し難い。取扱い性の観点から、炭化水素化合物２の融点は、１２０℃以下であることが好ましい。
【００３１】
なお、炭化水素化合物２の撥水性は、あまり高くない方が好ましい。具体的には、炭化水素化合物２の水に対する接触角は９０度より小さい方が好ましい。炭化水素化合物２の撥水性が高すぎると、遮水性Ｎａ伝導膜１０の水に対する濡れ性が低下し易くなる。そのため、遮水性Ｎａ伝導膜１０を水溶液電解質ナトリウムイオン二次電池に使用する場合、その表面に気泡が付き易くなって、電流が流れにくくなる場合があるためである。また、炭化水素化合物２に対する水の飽和濃度は、遮水性の観点から、小さい方が好ましい。例えば、炭化水素化合物２に対する水の飽和濃度は、１％以下であることが好ましく、０．１％以下であることがより好ましい。水の飽和濃度は、カールフィッシャー水分測定法に基づいた電量滴定法により算出される数値である。
【００３２】
［遮水性ナトリウムイオン伝導膜の製造方法］
上記のような遮水性Ｎａ伝導膜１０は、例えば、ナトリウムイオン伝導性を有する固体電解質の粒子を連結させるとともに、粒子の連結体１を含む膜を成型する第１工程と、第１工程の後、得られた膜に、炭化水素化合物２を含浸させる第２工程と、第２工程の後、膜の主面に付着した炭化水素化合物２の少なくとも一部を除去する第３工程と、を備える方法により、製造することができる。
【００３３】
（第１工程）
第１工程では、粒子状の固体電解質を膜状に成型し、Ｎａ伝導膜を作製する。このとき、固体電解質の粒子同士が連結して、連結体１が形成される。Ｎａ伝導膜を成型する方法としては、特に限定されない。なかでも、生産性の観点から、固体電解質の粒子と上記バインダーＡとを混合し、膜状に成型する方法が好ましく挙げられる。この場合、さらに、成型された膜を焼成してもよい。焼成条件は特に限定されず、例えば、酸素含有雰囲気下において、９００〜１２００℃で５〜１０時間行えばよい。また、後述するように、負極と水溶液電解質との間に遮水性Ｎａ伝導膜１０を配置する場合、固体電解質の粒子と、バインダーＡと、負極活物質と、を含む負極合剤スラリーを、負極集電体に塗布してもよい。負極合剤スラリーには、必要に応じて導電助剤およびバインダーＣを含ませてもよい。
【００３４】
（第２工程）
第２工程では、溶融した炭化水素化合物２に、第１工程で得られたＮａ伝導膜を浸漬する。あるいは、溶融した炭化水素化合物２を、Ｎａ伝導膜に塗布する。これにより、Ｎａ伝導膜の連結体１が有する空隙に、炭化水素化合物２が含浸され、Ｎａ伝導膜に遮水性が付与される。
【００３５】
（第３工程）
第２工程により、Ｎａ伝導膜の表面にも炭化水素化合物２が付着し得る。連結体１のＮａ伝導膜の表面側にある粒子に炭化水素化合物２が付着していると、Ｎａイオン伝導性が得られ難い。そのため、第３工程では、Ｎａ伝導膜の表面（特に主面）に付着した炭化水素化合物２を除去する。これにより、連結体１のＮａ伝導膜の表面側にある粒子は、Ｎａ伝導膜の主面に露出する。よって、固体電解質の優れたＮａイオン伝導性が発現する。一方、Ｎａ伝導膜の内部の空隙には、依然として炭化水素化合物２が充填されているため、遮水性は保持される。なお、Ｎａ伝導膜が独立した膜である場合、膜の両方の主面に付着した化合物２を除去する。Ｎａ伝導膜が、上記のように、負極集電体に塗布されることにより形成されている場合、負極集電体とは反対側の主面の炭化水素化合物２を除去すればよい。
【００３６】
Ｎａ伝導膜の主面に付着した炭化水素化合物２を除去する方法としては特に限定されず、例えば、プラズマ処理、エアーブラスト処理等の表面処理方法が挙げられる。なかでも、有機化合物を選択的に除去することができる点で、プラズマ処理が好ましい。プラズマ処理の条件は特に限定されず、炭化水素化合物２の種類や付着量を考慮して適宜設定すればよい。プラズマ処理は、例えば、大気圧下、プロセスガスとして窒素ガスを用い、周波数１ｋＨｚ〜３０ｋＨｚの電源を用いて、１０〜６０秒間行われる。
【００３７】
［水溶液電解質ナトリウムイオン二次電池］
本実施形態に係る遮水性Ｎａ伝導膜１０は、優れた遮水性とＮａイオン伝導性とを備えるため、水溶液電解質ナトリウムイオン二次電池の電極を、水から遮蔽する遮水部材として好ましく用いられる。特に、負極活物質の多くは、水素発生電位よりも低い電位でナトリウムイオンと反応するため、負極では水素ガスが発生し易い。そこで、少なくとも負極と水溶液電解質との間に、遮水性Ｎａ伝導膜１０を配置する。これにより、負極に用いる負極活物質が制限されず、より大きな起電力を有する二次電池を得ることが可能となる。なお、正極は、過電圧を考慮すると、必ずしも水から遮蔽されることは要しない。
【００３８】
このような水溶液電解質ナトリウムイオン二次電池は、正極と、負極と、Ｎａイオンを含む水溶液電解質と、負極と水溶液電解質との間に配置された遮水性Ｎａ伝導膜１０と、を含む。以下、水溶液電解質ナトリウムイオン二次電池の各構成要素について説明する。
【００３９】
［正極］
正極は、例えば、正極集電体および正極集電体に保持された正極活物質を含む。その他、任意成分として導電助剤、バインダーＢ等を含んでもよい。
【００４０】
正極活物質としては、電気化学的にナトリウムイオンを吸蔵および放出（もしくは、挿入および脱離）する材料の中から選択される。正極を固体電解質膜で被覆する場合は、正極活物質の電極電位が酸素の酸化還元電位よりも貴であってもよく、特に制限されない。正極活物質としては、例えば、ナトリウムイオンと層間化合物を形成するＯ3型またはＰ2型層状構造を有する化合物や、ポリアニオン型の化合物が好ましい。これらの化合物としては、ナトリウム含有遷移金属酸化物またはナトリウム含有遷移金属リン酸塩が挙げられる。これらの材料は、一種を単独でまたは二種以上を組み合わせて使用できる。正極活物質粒子の平均粒径は、好ましくは０．１μｍ以上、より好ましくは２μｍ以上、好ましくは５０μｍ以下である。なお、ＮＡＳＩＣＯＮ型化合物を正極活物質として用いることは、適当ではない。ＮＡＳＩＣＯＮ型化合物は、ナトリウムイオンを一時的には吸着することができるものの、基本的にはナトリウムイオンを透過させるためである。つまり、ＮＡＳＩＣＯＮ型化合物は、電気化学的反応を示さない。したがって、ＮＡＳＩＣＯＮ型化合物を正極活物質として用いた二次電池において、充放電を行うことは困難である。
【００４１】
ナトリウム含有遷移金属酸化物としては、例えば、亜クロム酸ナトリウム（ＮａＣｒＯ2）を用いることができる。亜クロム酸ナトリウムは、Ｎａの一部あるいはＣｒの一部または全部が他元素で置換されていてもよく、例えば、一般式（２）：Ｎａ1-xＭ1xＣｒ1-yＭ2yＯ2（０≦ｘ≦２／３、０≦ｙ≦１、Ｍ1およびＭ2は、それぞれ独立にＣｒおよびＮａ以外の金属元素である）で表される化合物であることが好ましい。上記一般式において、ｘは、０≦ｘ≦０．５を満たすことがより好ましく、Ｍ1およびＭ2は、例えばＮｉ、Ｃｏ、Ｍｎ、ＦｅおよびＡｌよりなる群から選択される少なくとも１種であることが好ましい。なお、Ｍ1はＮａサイト、Ｍ2はＣｒサイトを占める元素である。このような化合物は、低コストで製造可能であるとともに、充放電に伴う構造変化の可逆性に優れている。ここで、ＮａＣｒＯ2の電極電位は、酸素の酸化還元電位と同等か卑であるので、正極が固体電解質膜で被覆されていなくても、使用することができる場合がある。亜クロム酸ナトリウム以外のナトリウム含有遷移金属酸化物としては、ＮａＦｅＯ2、ＮａＮｉ1/2Ｍｎ1/2Ｏ2、ＮａＦｅ0.4Ｎｉ0.3Ｍｎ0.3Ｏ2などが例示される。
【００４２】
ナトリウム含有遷移金属リン酸塩としては、一般式（３）：ＮａaＭ3ＰＯ4Ｆb（１≦ａ≦２、０≦ｂ≦２、Ｍ3はＮａ以外の金属元素である）で表される化合物が挙げられる。Ｍ3は、例えばＦｅ、Ｃｏ、ＮｉおよびＭｎよりなる群から選択される少なくとも１種であることが好ましい。具体的には、ＮａＦｅＰＯ4、Ｎａ2ＦｅＰＯ4Ｆ、ＮａＶＰＯ4Ｆ、ＮａＣｏＰＯ4、ＮａＮｉＰＯ4、ＮａＭｎＰＯ4などが挙げられる。
【００４３】
導電助剤としては、黒鉛、カーボンブラック、炭素繊維などが挙げられる。導電助剤のうちでは、少量使用で十分な導電経路を形成しやすいことから、カーボンブラックが特に好ましい。カーボンブラックの例としては、アセチレンブラック、ケッチェンブラック、サーマルブラック等を挙げることができる。導電助剤の量は、正極活物質１００質量部あたり、２〜１５質量部が好ましく、３〜８質量部がより好ましい。
【００４４】
バインダーＢは、正極活物質同士を結合させるとともに、正極活物質を正極集電体に固定する役割を果たす。バインダーＢとしては、固体電解質のバインダーＡとして例示した有機化合物を用いることができる。この場合、カルボキシメチルセルロースを粘度調整剤として併用してもよい。なかでも、水溶液電解質に対する安定性の点で、バインダーＢとしては、ＰＴＦＥが好ましい。バインダーＢの量は、正極活物質１００質量部あたり、１〜１０質量部が好ましく、３〜５質量部がより好ましい。
【００４５】
正極集電体としては、金属箔、金属繊維製の不織布、金属多孔体シートなどが用いられる。正極集電体を構成する金属としては、正極電位で安定であることから、アルミニウムやアルミニウム合金が好ましいが、特に限定されない。アルミニウム合金を用いる場合、アルミニウム以外の金属成分（例えばＦｅ、Ｓｉ、Ｎｉ、Ｍｎなど）は０．５質量％以下であることが好ましい。また、正極集電体として、アルミニウムやアルミニウム合金の箔の表面をカーボンの微粒子で被覆した、カーボンコートアルミニウムを用いてもよい。本実施形態では、水溶液電解質を用いており、アルミニウムの腐食が懸念されるためである。正極集電体となる金属箔の厚さは、例えば１０〜５０μｍであり、金属繊維の不織布や金属多孔体シートの厚さは、例えば１００〜６００μｍである。
【００４６】
正極は、例えば、正極集電体に、正極活物質を含む正極合剤スラリーを塗布または充填し、その後、正極合剤スラリーに含まれる分散媒を除去し、さらに必要に応じて、正極活物質を保持した正極集電体を圧縮（または圧延）することにより得られる。
【００４７】
［負極］
負極は、負極集電体および負極集電体に保持された負極活物質を含む。その他、任意成分として導電助剤、バインダーＣ等を含んでもよい。
【００４８】
負極活物質は、電気化学的にナトリウムイオンを吸蔵および放出（もしくは、挿入および脱離）する材料を含む。負極を固体電解質膜で被覆する場合、負極活物質の電極電位または負極の充放電カーブにおけるプラトー領域（以下、単にプラトー領域と称す）の電位は、水素の酸化還元電位よりも卑であってもよく、特に制限されない。このような材料としては、例えば、炭素材料の他、リチウム含有チタン化合物（チタン酸リチウムなどのスピネル型リチウムチタン酸化物など）、ナトリウム含有チタン化合物（チタン酸ナトリウムなどのスピネル型ナトリウムチタン酸化物など）、合金系活物質、およびアナターゼ型の酸化チタン（ＴｉＯ２）などが挙げられる。負極活物質は、一種を単独で用いてもよく、二種以上を組み合わせて用いてもよい。負極活物質粒子の平均粒径は、好ましくは０．１μｍ以上、より好ましくは２μｍ以上、好ましくは８０μｍ以下である。なお、正極活物質で記載したのと同じ理由で、負極活物質としては、ＮＡＳＩＣＯＮ型化合物以外の材料が好ましい。
【００４９】
炭素材料としては、易黒鉛化性炭素（ソフトカーボン）、難黒鉛化性炭素（ハードカーボン）などが例示できる。合金系活物質とは、アルカリ金属と合金化する元素を含む活物質である。例えば、ケイ素酸化物、ケイ素合金、錫酸化物および錫合金などが挙げられる。
【００５０】
ナトリウム含有チタン化合物としては、チタン酸ナトリウムが好ましく、より具体的には、Ｎａ2Ｔｉ3Ｏ7およびＮａ4Ｔｉ5Ｏ12よりなる群から選択される少なくとも１種を用いることが好ましい。また、チタン酸ナトリウムのＴｉまたはＮａの一部を他元素で置換してもよい。例えば、Ｎａ2-xＭ4+xＴｉ3-yＭ5yＯ7（０≦ｘ≦３／２、０≦ｙ≦８／３、Ｍ4およびＭ5は、それぞれ独立にＴｉおよびＮａ以外の金属元素であって、例えばＮｉ、Ｃｏ、Ｍｎ、Ｆｅ、ＡｌおよびＣｒよりなる群から選択される少なくとも１種である）や、Ｎａ4-xＭ6xＴｉ5-yＭ7yＯ12（０≦ｘ≦１１／３、０≦ｙ≦１４／３、Ｍ6およびＭ7は、それぞれ独立にＴｉおよびＮａ以外の金属元素であって、例えばＮｉ、Ｃｏ、Ｍｎ、Ｆｅ、ＡｌおよびＣｒよりなる群から選択される少なくとも１種である）などを用いることもできる。なお、Ｍ4およびＭ6はＮａサイト、Ｍ5およびＭ7はＴｉサイトを占める元素である。
【００５１】
リチウム含有チタン化合物としては、チタン酸リチウムが好ましい。具体的には、ＬｉＴｉ２Ｏ４、Ｌｉ２Ｔｉ３Ｏ７およびＬｉ４Ｔｉ５Ｏ１２よりなる群から選択される少なくとも１種を用いることが好ましい。また、チタン酸リチウムのＴｉまたはＮａの一部を他元素で置換してもよい。例えば、Ｌｉ１-ｘＭ8ｘＴｉ２−ｙＭ9ｙＯ４（０≦ｘ≦２／３、０≦ｙ≦８／３、Ｍ8およびＭ9は、それぞれ独立にＴｉおよびＮａ以外の金属元素であって、例えばＮｉ、Ｃｏ、Ｍｎ、Ｆｅ、ＡｌおよびＣｒよりなる群から選択される少なくとも１種である）、Ｌｉ２-ｘＭ10ｘＴｉ３−ｙＭ11ｙＯ７（０≦ｘ≦３／２、０≦ｙ≦８／３、Ｍ10およびＭ11は、それぞれ独立にＴｉおよびＮａ以外の金属元素であって、例えばＮｉ、Ｃｏ、Ｍｎ、Ｆｅ、ＡｌおよびＣｒよりなる群から選択される少なくとも１種である）、または、Ｌｉ４-ｘＭ12ｘＴｉ５-ｙＭ13ｙＯ１２（０≦ｘ≦１１／３、０≦ｙ≦１４／３、Ｍ12およびＭ13は、それぞれ独立にＴｉおよびＮａ以外の金属元素であって、例えばＮｉ、Ｃｏ、Ｍｎ、Ｆｅ、ＡｌおよびＣｒよりなる群から選択される少なくとも１種である）などを用いることもできる。リチウム含有チタン化合物は、１種を単独で用いてもよく、複数種を組み合わせて用いてもよい。リチウム含有チタン化合物は、難黒鉛化性炭素と組み合わせて用いてもよい。なお、Ｍ8、Ｍ10およびＭ12はＬｉサイト、Ｍ9、Ｍ11およびＭ13はＴｉサイトを占める元素である。
【００５２】
なかでも、負極活物質は、負極のプラトー領域での電位（ｖｓ．Ｎａ／Ｎａ＋）を、平均して０．８Ｖ以上にすることのできる化合物が好ましい。金属ナトリウムの析出を抑制できるためである。このような化合物としては、例えば、上記したようなリチウム含有チタン化合物が好ましい。負極活物質としてリチウム含有チタン化合物を用いる場合、負極は、平均して０．９〜１．０Ｖ付近（ｖｓ．Ｎａ／Ｎａ+）に、広いプラトー領域をもつ。負極のプラトー領域での平均的な電位（ｖｓ．Ｎａ／Ｎａ＋）は、０．９Ｖ（ｖｓ．Ｎａ／Ｎａ＋）以上であることが好ましい。
【００５３】
負極は、例えば、負極集電体に、負極活物質を含む負極合剤スラリーを塗布または充填し、その後、負極合剤スラリーに含まれる分散媒を除去し、さらに必要に応じて、負極活物質を保持した負極集電体を圧縮（または圧延）することにより得られる。このとき、上記のとおり、負極合剤スラリーに固体電解質を含ませてもよい。また、負極としては、負極集電体の表面に、蒸着、スパッタリングなどの気相法で負極活物質の堆積膜を形成することにより得られるものを用いてもよい。
【００５４】
バインダーＣとしては、バインダーＢとして例示したものから適宜選択できる。バインダーＣの量は、負極活物質１００質量部あたり、１〜１０質量部が好ましく、３〜５質量部がより好ましい。
【００５５】
負極合剤スラリーに、固体電解質の粒子とバインダーＡとの混合物を配合する場合、負極の抵抗を抑制する観点から、バインダーＡおよびバインダーＣの合計の量が、好ましくは負極活物質１００質量部あたり１〜１０質量部以下、より好ましくは３〜５質量部になるように調整する。この場合、負極が形成された後、炭化水素化合物２が含浸される。しかし、炭化水素化合物２の含浸は、すでに連結体１が形成された負極に対して行われるため、負極の抵抗はあまり大きくならない。また、固体電解質の粒子は、充放電性能の観点から、負極活物質１００質量部に対して、５０質量部以下の割合で配合されることが好ましい。
【００５６】
導電助剤としては、炭素単体、金属粉末（Ｃｕ粉末、Ｎｉ粉末、Ａｌ粉末など）、Ｔｉ化合物の粉末などが挙げられる。炭素単体としては、黒鉛、炭素繊維、カーボンナノチューブ、非晶質炭素（カーボンブラック、ハードカーボン、ソフトカーボンなど）などが挙げられる。カーボンブラックとしては、正極で例示した材料を用いることができる。Ｔｉ化合物としては、ＴｉＣ、ＴｉＢ２、ＴｉＮなどが挙げられる。なかでも、導電助剤としては、非晶質炭素を除く炭素単体、金属粉末、Ｔｉ化合物の粉末であることが好ましい。導電助剤としてカーボンブラックなどの非晶質炭素を用いると、非晶質炭素に挿入したナトリウムイオンがそのままトラップされ、不可逆容量が増加することが懸念されるためである。導電助剤の量は、負極活物質１００質量部あたり、２〜１５質量部が好ましく、２〜８質量部がより好ましい。特に、生産性の向上や副反応の抑制の観点から、導電助剤の量は、できるだけ少ないことが好ましい。
【００５７】
負極集電体としては、金属箔、金属繊維製の不織布、金属多孔体シートなどが用いられる。前記金属としては、ナトリウムと合金化しない金属を使用することができる。なかでも負極電位で安定であることから、アルミニウム、アルミニウム合金、銅、銅合金、ニッケル、ニッケル合金などが好ましい。これらのうち、軽量性に優れる点では、アルミニウムやアルミニウム合金が好ましい。アルミニウム合金は、例えば、正極集電体として例示したものと同様のアルミニウム合金を用いてもよい。負極集電体となる金属箔の厚さは、例えば１０〜５０μｍであり、金属繊維の不織布や金属多孔体シートの厚さは、例えば１００〜６００μｍである。なかでも、負極活物質の充填性や保持性、集電性の点で、負極集電体は、三次元網目状の構造を有する金属多孔体であることが好ましい。
【００５８】
例えば、アルミニウムを含む多孔体は、基材となる発泡樹脂又は不織布の表面にアルミニウムまたはアルミニウム合金の被覆層を形成した後、基材を除去することにより得ることができる。市販されている金属多孔体としては、アルミニウム多孔体（アルミニウムまたはアルミニウム合金を含む多孔体）である住友電気工業株式会社製の「アルミセルメット」（登録商標）や、銅多孔体（銅または銅合金を含む多孔体）またはニッケル多孔体（ニッケルまたはニッケル合金を含む多孔体）である住友電気工業株式会社製の銅またはニッケルの「セルメット」（登録商標）を用いることができる。
【００５９】
正極の容量（Ｃｐ）と負極の容量（Ｃｎ）との比は、特に限定されないが、例えばＣｐ＜Ｃｎとすることができる。これにより、負極表面における金属ナトリウムの析出を抑制することが容易となる。
【００６０】
［セパレータ］
セパレータは、必要に応じて、正極と負極との間に介在される。セパレータの材質としては、例えば、ポリエチレン、ポリプロピレンなどのポリオレフィン；ポリエチレンレテフタレートなどのポリエステル；ポリアミド；ポリイミド；セルロース；ガラス繊維などを用いることができる。セパレータの平均孔径は特に制限されず、例えば、０．０１〜５μｍ程度である。セパレータの厚さは、１０μｍ〜５００μｍ、更には２０〜５０μｍであることが好ましい。この範囲の厚さであれば、内部短絡を有効に防止でき、かつ電極群に占めるセパレータの容積占有率を低く抑えることができるため、高い容量密度を得ることができる。なお、遮水性Ｎａ伝導膜１０は、セパレータとしても機能する。
【００６１】
［水溶液電解質］
水溶液電解質は、ナトリウムイオンと水とを含む水溶液である。ナトリウムイオンを含む水溶液としては、例えば、硝酸ナトリウム、硫酸ナトリウム、塩化ナトリウムなどの水溶液が挙げられる。ナトリウム塩の濃度は、特に限定されず、飽和水溶液であってもよい。例えば、０．１〜５ｍｏｌ／リットルとすることができる。
【００６２】
［電極群］
水溶液電解質ナトリウムイオン二次電池は、上記の正極と負極を含む電極群および水溶液電解質を、電池ケースに収容した状態で用いられる。ここで、負極と水溶液電解質との間には、遮水性Ｎａ伝導膜１０を介在させる。この方法としては、例えば、上記の第１工程から第３工程を経て作製された遮水性Ｎａ伝導膜１０を、負極と正極との間に介在させる方法が挙げられる。また、固体電解質の粒子と、バインダーＡおよび／またはＣと、負極活物質と、必要に応じて導電助剤と、を含むスラリーを、負極集電体に塗布して、乾燥させた後、上記の第２工程および第３工程を行ってもよい。遮水性Ｎａ伝導膜１０と正極との間に、セパレータを介在させてもよい。
【００６３】
図２に、本発明の一実施形態である水溶液電解質ナトリウムイオン二次電池の構成を、概略的に示す。
水溶液電解質ナトリウムイオン二次電池１００は、積層型の電極群、水溶液電解質（ともに図示せず）およびこれらを収容する角型のアルミニウム製の電池ケース２０を具備する。電池ケース２０は、上部が開口した有底の容器本体２１と、上部開口を塞ぐ蓋部２２とで構成されている。ただし、電極群は、積層タイプに限らず、正極１２と負極１３とを遮水性Ｎａ伝導膜１０を介して捲回することにより構成することもできる。
【００６４】
蓋部２２の一方側寄りには、蓋部２２を貫通する外部正極端子（図示せず）が設けられ、蓋部２２の他方側寄りの位置には、蓋部２２を貫通する外部負極端子２５が設けられている。各端子は、電池ケース２０と絶縁することが好ましい。蓋部２２の中央には、電池ケース２０の内圧が上昇したときに内部で発生したガスを放出するための安全弁２６が設けられている。
【００６５】
積層型の電極群は、いずれも矩形のシート状である複数の正極１２と複数の負極１３とこれらの間に介在する複数の遮水性Ｎａ伝導膜１０とにより構成されている。複数の正極１２および複数の負極１３は、電極群内で積層方向に交互に配置される。
【００６６】
各正極１２の一端部には、正極リード片１２ｃを形成してもよい。複数の正極１２の正極リード片１２ｃを束ねるとともに、電池ケース２０の蓋部２２に設けられた外部正極端子に接続することにより、複数の正極１２が並列に接続される。同様に、各負極１３の一端部には、負極リード片１３ｃを形成してもよい。複数の負極１３の負極リード片１３ｃを束ねるとともに、電池ケース２０の蓋部２２に設けられた外部負極端子２５に接続することにより、複数の負極１３が並列に接続される。正極リード片１２ｃの束と負極リード片１３ｃの束とは、互いの接触を避けるように、電極群の一端面の左右に、間隔を空けて配置することが望ましい。
【００６７】
外部正極端子および外部負極端子２５は、いずれも柱状であり、少なくとも外部に露出する部分が螺子溝を有する。各端子の螺子溝にはナット２３が嵌められ、ナット２３を回転することにより蓋部２２に対してナット２３が固定される。各端子のケース内部に収容される部分には、鍔部２４が設けられており、ナット２３の回転により、鍔部２４が、蓋部２２の内面に、ワッシャ２７を介して固定される。
【００６８】
負極１３と水溶液電解質との間には、遮水性Ｎａ伝導膜１０が介在している。そのため、充電時に水の電気分解が起こらず、あるいは、起こってもわずかである。よって、水溶液電解質ナトリウムイオン二次電池１００には、水素発生電位よりも卑な電極電位を有する負極活物質、あるいは、酸素発生電位よりも貴な正極活物質を用いることができる。そのため、起電力の大きな水溶液電解質ナトリウムイオン二次電池１００、例えば、平均的に１．５Ｖ以上の起電力を発現する水溶液電解質ナトリウムイオン二次電池１００を得ることができる。また、２．０Ｖ、さらには２．５Ｖ、特には３．０Ｖを超える起電力を発現させることもできる。起電力は、最高で、例えば４．５Ｖまで発現させることができる。
【００６９】
さらに、水溶液電解質を使用するため、安全性が高く、メンテナンスが容易である。同様に水溶液電解質を用いた鉛蓄電池の代替としても、有望である。なお、鉛蓄電池よりも高い起電力を発現することが可能であるため、省スペース化が図れる。
【００７０】
以下、実施例に基づき、本発明をより具体的に説明するが、以下の実施例は本発明を限定するものではない。
《実施例１》
以下のようにして作製した遮水性Ｎａ伝導膜１０Ａを用いて、図３に示すようなハーフセルＡ１を作製し、評価を行った。ハーフセルＡ１では、作用極３１と対向極３２との間に遮水性Ｎａ伝導膜１０Ａを配置して、作用極側領域Ｓ１と対向極側領域Ｓ２とを設けた。作用極側領域Ｓ１を、以下のイオン液体で満たした。対向極側領域Ｓ２を、１Ｍの硝酸ナトリウム水溶液で満たした。
【００７１】
（遮水性Ｎａ伝導膜）
試薬特級のＮａ３ＰＯ４（７．６ｇ）、ＳｉＯ２（２．４ｇ）およびイットリア安定化ジルコニア（ＹＳＺ）（５．０５ｇ）をボールミルにて粉砕混合した。このとき、エタノールを少量加え、湿式で粉砕を行った。その後、ペレット状に成型し、６０℃の乾燥炉で乾燥して、エタノールを揮発させた。次に、１１００℃の電気炉（大気雰囲気下）で８時間加熱し、炉冷した。再度、ボールミルでの粉砕、成型、加熱および炉冷を繰り返し、平均粒径１０μｍ未満のＮＡＳＩＣＯＮ型化合物であるＮａ３Ｚｒ２Ｓｉ２ＰＯ１２粉末を得た。
【００７２】
得られた粉末１００質量部に対して、ＰＴＦＥを５質量部混合し、厚み５００μｍの膜状に成型した。得られた膜を、溶融させた炭化水素化合物（炭素数２０以上、分子量８２０、融点８５℃）に浸漬した。図４Ａに、炭化水素化合物が含浸した膜の断面のＳＥＭ写真（３０００倍）を示し、図４Ｂに、当該膜の表面のＳＥＭ写真（３０００倍）を示す。
【００７３】
次いで、炭化水素化合物を含浸させた膜を冷却し、その表面をプラズマ処理して（プロセスガス：窒素、電源の周波数：３０ｋＨｚ、処理時間：１０秒）、遮水性Ｎａ伝導膜１０Ａを得た。図５Ａに、プラズマ処理後の膜の断面のＳＥＭ写真（２０００倍）を示し、図５Ｂに、当該膜の表面のＳＥＭ写真（３０００倍）を示す。
【００７４】
（作用極の作製）
以下の試薬を、モル比で、ａ：ｂ：ｃ：ｄ：ｅ＝１：１：１：２０：７０（ただし、試薬ｃについては、モノマー単位でのモル比に換算）となるように混合して得られたゾルを、白金（Ｐｔ）基板（６ｍｍ×６ｍｍ、厚み：１００μｍ）上に滴下した。続いて、スピンコーターを用いて、Ｐｔ基板を上記ゾルによりコーティングした。次いで、電気マッフル炉により、４５０℃で３０分間焼成した後、６００℃に昇温して６０分間の焼成を行って、Ｐｔ基板の表面にＬｉ４Ｔｉ５Ｏ１２の薄膜（厚み：２０μｍ）を備える作用極を得た。
【００７５】
（試薬）
ａ：酢酸リチウム
ｂ：チタンテトライソプロポキシド（Ｔｉ[ＯＣＨ（ＣＨ３）２]４）
ｃ：ポリビニルピロリドン（重量平均分子量：６３万）
ｄ：酢酸
ｅ：２−プロパノール
【００７６】
（対向極および参照極）
対向極として、Ｐｔ電極を準備した。参照極として、Ａｇ／ＡｇＣｌ電極を準備した。
【００７７】
（イオン液体）
Ｎａ・ＴＦＳＡ（ビス（トリフルオロメチルスルホニル）アミド）、および、ＰＰ１３（Ｎ−メチル−Ｎ−ピペリジニウム）・ＴＦＳＡを、Ｎａイオン濃度が０．３Ｍになるように混合した。
【００７８】
（評価）
ハーフセルＡ１について、サイクリックボルタンメトリー（ＣＶ）の測定を行った。結果を図６に示す。なお、ハーフセルＡ１のＣＶの測定は、室温２２〜２５℃、電位−２Ｖ〜０Ｖ、走査速度５ｍＶ／秒の条件で、６サイクル行った。
【００７９】
《比較例１》
遮水性Ｎａ伝導膜１０Ａを配置しなかったこと、および、イオン液体を用いなかったこと以外は、実施例１と同様にして、ハーフセルＢ１を作製した。ハーフセルＢ１のＣＶの測定結果を、図７に示す。なお、ハーフセルＢ１のＣＶの測定は、室温２２〜２５℃、電位−２Ｖ〜０Ｖ、走査速度１ｍＶ／秒の条件で、１０サイクル行った。
【００８０】
負極活物質としてＬｉ４Ｔｉ５Ｏ１２を用いた負極のプラトー領域での電位は、標準水素電極に対して約−１．４Ｖであり、水素発生電位（約−０．４１Ｖ）よりはるかに卑である。そのため、遮水性Ｎａ伝導膜１０Ａを配置しなかったハーフセルＢ１では、サイクル数にかかわらず、電位を負方向に掃引した場合、負極上で水素ガスが発生し、見かけ上、電流は流れた。電位を正方向に掃引した場合、電流は殆ど流れなかった。一方、ハーフセルＡ１では、サイクル数にかかわらず、水素ガスの発生はほとんど見られず、Ｎａの酸化還元反応によって電流が流れていることが確認できた。
【産業上の利用可能性】
【００８１】
本発明の水溶液電解質ナトリウムイオン二次電池は、充電時の水の電気分解が抑制されることから、様々な水溶液電解質ナトリウムイオン二次電池に適用することができる。
【符号の説明】
【００８２】
１：連結体、２：炭化水素化合物、１０、１０Ａ：遮水性Ｎａ伝導膜、１２：正極、１２ｃ：正極リード片、１３：負極、１３ｃ：負極リード片、２０：電池ケース、２１：容器本体、２２：蓋部、２３：ナット、２４：鍔部、２５：外部負極端子、２６：安全弁、２７：ワッシャ、３１：作用極、３２：対向極、１００：水溶液電解質ナトリウムイオン二次電池
【図１】
2017124951.tif 000003
【図２】
2017124951.tif 000004
【図３】
2017124951.tif 000005
【図４Ａ】
2017124951.tif 000006
【図４Ｂ】
2017124951.tif 000007
【図５Ａ】
2017124951.tif 000008
【図５Ｂ】
2017124951.tif 000009
【図６】
2017124951.tif 000010
【図７】
2017124951.tif 000011